КОРРОЗИОННЫЙ КИСЛОТНЫЙ РАСТВОР ДЛЯ ПОЛУЧЕНИЯ ПОЛИКРЕМНИЕВОЙ ЗАМШИ И СПОСОБ ПРИГОТОВЛЕНИЯ ПОЛИКРЕМНИЕВОЙ ЗАМШИ

1. Коррозионный кислотный раствор для приготовления поликремниевой текстуры, содержащий смешанные окислитель и раствор фтористоводородной кислоты, где окислителем является нитрат или нитрит.
2. Коррозионный кислотный раствор для приготовления поликремниевой текстуры по п.1, где нитрат является нитратом натрия, нитратом калия или нитратом аммония, нитрит является нитритом натрия, нитритом калия или нитритом аммония.
3. Коррозионный кислотный раствор для приготовления поликремниевой текстуры по п.1, где окислитель имеет концентрацию от 0,1 до 10 моль/л, а раствор фтористоводородной кислоты имеет концентрацию от 10 до 25 моль/л.
4. Коррозионный кислотный раствор для приготовления поликремниевой текстуры по п.1, где окислитель имеет концентрацию от 0,3 до 5 моль/л, а раствор фтористоводородной кислоты имеет концентрацию от 15 до 22 моль/л.
5. Способ приготовления поликремниевой текстуры путем применения коррозионного кислотного раствора по любому из пп.1, 2 или 3, включающий: установление температуры коррозионного кислотного раствора в пределах от - 10 до 25°C; и погружение зачищенных поликремниевых пластин в коррозионный кислотный раствор для выполнения реакции коррозии на время от 30 с до 20 мин.
6. Способ приготовления поликремниевой текстуры по п.4, где температура реакции составляет от 0 до 15°C.
7. Способ приготовления поликремниевой текстуры по п.4, где время реакции составляет от 1 до 10 мин.